Способ защиты от коррозии сваренной части облицованной пластмассой стальной трубы и фиксирующая лента с чувствительным к давлению клейким веществом для предотвращающего коррозию термоусадочного листа

1. Способ защиты от коррозии сваренной части, в котором антикоррозионная обработка применяется к сваренной части облицованной пластмассой стальной трубы путем использования предотвращающего коррозию термоусадочного листа, содержащий:
стадию закрепления по меньшей мере концевой части предотвращающего коррозию термоусадочного листа, намотанного вокруг периферийной поверхности по меньшей мере сваренной части облицованной пластмассой стальной трубы, путем использования фиксирующей ленты с чувствительным к давлению адгезивом для предотвращающего коррозию термоусадочного листа, которая имеет адгезив, чувствительный к давлению, в котором сила сдвига при температуре, при которой сила усадки предотвращающего коррозию термоусадочного листа становится максимальной, является больше максимальной силы усадки; и
стадию термоусадки предотвращающего коррозию термоусадочного листа.
2. Способ защиты от коррозии сваренной части облицованной пластмассой стальной трубы по п. 1, в котором чувствительный к давлению адгезив является чувствительным к давлению адгезивом, сшиваемым при нагревании, причем его сила сдвига при температуре 90°C составляет более 15 Н/см.
3. Способ защиты от коррозии сваренной части облицованной пластмассой стальной трубы, по п. 1, в котором чувствительный к давлению адгезив является сшиваемым чувствительным к давлению адгезивом из бутилкаучука, содержащим от 0,5 до 5,0 массовых частей хиноидного вулканизатора и от 5 до 30 массовых частей пластификатора на 100 массовых частей бутилкаучука.
4. Способ защиты от коррозии сваренной части облицованной пластмассой стальной трубы по п. 1, в котором стадия термоусадки выполняется путем использовании нагревательного устройства декомпрессионного типа.
5. Способ защиты от коррозии сваренной части облицованной пластмассой стальной трубы по любому из пп. 1-4, в котором стадия термоусадки является стадией, на которой атмосфера вокруг предотвращающего коррозию термоусадочного листа декомпрессируется так, чтобы достичь степени вакуума атмосферы, составляющей от 0,049 до 0,080 МПа, а затем предотвращающий коррозию термоусадочный лист нагревается в состоянии, при котором декомпресия длится, и декомпрессия атмосферы снимается одновременно с завершением нагревания или после него.
6. Способ защиты от коррозии сваренной части облицованной пластмассой стальной трубы по любому из пп. 1-4, в котором стадия термоусадки является стадией, на которой атмосфера вокруг предотвращающего коррозию термоусадочного листа декомпрессируется так, чтобы достичь степени вакуума атмосферы, составляющей от 0,049 до 0,080 МПа, а затем эта атмосфера нагревается в состоянии, в котором поддерживается вакуум в 0,049 МПа или больше, декомпрессия останавливается после того, как температура атмосферы достигнет температуры нагрева, предотвращающий коррозию термоусадочный лист нагревается, и декомпрессия атмосферы снимается одновременно с завершением нагревания или после него.
7. Фиксирующая лента с чувствительным к давлению адгезивом для предотвращающего коррозию термоусадочного листа и для фиксации предотвращающего коррозию термоусадочного листа, намотанного вокруг облицованной пластмассой стальной трубы, причем слой чувствительного к давлению адгезива, содержащий чувствительный к давлению адгезив, сшиваемый при нагревании, расположен на одной стороне теплостойкой основной пленки, и сила сдвига сшиваемого чувствительного к давлению адгезива при температуре, при которой сила усадки предотвращающего коррозию термоусадочного листа становится максимальной, является более высокой, чем максимальная сила усадки.
2
8. Фиксирующая лента с чувствительным к давлению адгезивом для предотвращающего коррозию термоусадочного листа по п. 7, в которой сила сдвига слоя чувствительного к давлению адгезива составляет 15 Н/см или больше, когда фиксирующая лента с чувствительным к давлению адгезивом наклеивается на сшитый растянутый лист полиэтилена, и полученный продукт нагревается при температуре 300°C в течение 20 мин при нагрузке в 1 Н/см, а затем охлаждается до температуры 25°C и дополнительно нагревается при температуре 90°C в течение 10 мин.
9. Фиксирующая лента с чувствительным к давлению адгезивом для предотвращающего коррозию термоусадочного листа по п. 7, в которой теплостойкая основная пленка является основной пленкой, сформированной из сшитого полиэтилена.
10. Фиксирующая лента с чувствительным к давлению адгезивом для предотвращающего коррозию термоусадочного листа по любому из пп. 7-9, в которой чувствительный к давлению адгезив является сшиваемым чувствительным к давлению адгезивом из бутилкаучука, содержащим хиноидный вулканизатор.